R E V E N D I C A TI O N S 1.- Stratifié susceptible d'absorber de l'énergie, comprenant au moins une feuille de verre liée à une feuille d'uréthane, constitué par (a) un polycarbonate aliphatique essentièllement linéaire renfermant des liaisons - O - C - O - et une paire de groupements susceptibles de réagir avec les groupements isocyanate, le poids moléculaire moyen dudit polycarbonate étant compris entre environ 500 et environ 5 000 ; (b) un diisocyanate ; et (c) un composé renfermant au moins deux hydrogènes actifs par molecule pouvant réagir avec les groupements isocyanate, dont le. poids moléculaire est inférieur à environ 250. 2.- Stratifié suivant la revendication 1, caractérisé en ce que l'uréthane est intercalé entre deux feuilles de verre, 3.- Stratifié suivant la revendication 1, caractérisé en ce que le polyear,bonate,ést un polycarbonate aliphatique essentiellement linéaire renfermant aes liaisons éther avec un rapport des liaisons éther-carbonate d'environ 2.à environ 10:1. 4.- Stratifié suivait la revendication.1;, caractérisé en ce. que (a) est un polycarbonate aliphatique essentiellement linéaire renfermant des. liaisons éther avec un rapport des liaisons éther-carbonate d'environ 3 à environ 6:1. 5.- Stratifié suivant la revendication 1, caractérisé en ce que (c) est un diol aliphatique. 6.- Stratifié suivant la revendication 1, caractérisé en ce que (b) est un diisocyanate cycloaliphatique. 7.- Stratifié suivant la revendication 1, caractérisé en ce que (b) est un diisocyanate cycloaliphatique binucléaire. 8.- Stratifié suivant la revendication 1, caractérisé en ce que (b) est le 4,4'-méthylène-bis-(cyclohexyl isocyanate). 9.- Stratifié suivant la revendication 1, caractérisé en ce que (b) est le 4,4'-méthylène-bis-(cyclohexyl isocyanate) avec un rapport des stéréoisomères de 55% de trans et 455; de cis. 10.- Stratifié suivant la revendication 1, caractérisé en ce. que (c) est le 1,4-butanediol. 11.- Stratifié susceptible d'absorber de l'énergie comprenant au moins une feuille de verre liée à une feuille d'uréthane cons titré par (a) un polycarbonate aliphatique essentiellement linéaire renfermant des liaisons et une paire de groupements susceptibles de réagir avec les groupements isocya nate-, le poids moléculaire moyen dudit polycarbonate étant compris entre environ 500 et environ 5 000 ; (b) un diisocyanate, ; et (c) un diol organique dont le poids moléculaire est inférieur à environ 250. 12.- Stratifié suivant la revendication 11,caractérisé en ce que (c) est un diol aliphatique. 13.- Stratifié suivant la revendication 11, caractérisé en'ce que (b) est un diisocyanate cycloaliphatique. 1-4.- Stratifié suivant la revendication 11, caractérisé ence que (b) est un diisocyanate cycloaliphatique binucléaire. 15.- Statifié suivant la revendication 11, caractérisé en ce que (b) est le 4,4'-méthylène-bis-(cyclohexyl isocyanate). 16.- Stratifié suivant la revendication 11, caractérisé en ce qué (b) est le 4,4'-méthylène-bis-(cyclohexyl-isocyanate) avec un rapport des stéréoisomères de 55 de trans et 45% de cis. 17.- Stratifié suivant la revendication'11, caractérisé en ce que (b) est le 1,4-butanediol. - 18. - Stratifié susceptible d'absorber delénergie comprenant une seule feuille ae:verre liee à une feuille d'un uréthane constitué par (a) un polycarbonate renfermant des liaisons et- une paire de groupements susceptibles de réagir avec les groupements -isocyanate, le poids moléculaire moyen dudit polycarbonate étant compris entre environ 500 et environ 5 000 (b) un diisocyanate et (c) un composé renfermant au moins deux hydrogènes actifs parmolécule susceptibles de réagir avec des groupements isocyanate dont le poids moléculaire est inférieur à environ 250.